ТИТАНОВЫЙ СПЛАВ С УЛУЧШЕННЫМИ СВОЙСТВАМИ

1. Титановый сплав, состоящий из, в % по весу, от 6,0 до 6,7 алюминия, от 1,4 до 2,0 ванадия, от 1,4 до 2,0 молибдена, от 0,20 до 0,35 кремния, от 0,18 до 0,23 кислорода, от 0,16 до 0,24 железа, от 0,02 до 0,06 углерода, и остальное количество составляет титан со случайными примесями,
где максимальная концентрация любого из элементов в качестве случайной примеси, присутствующего в титановом сплаве, составляет 0,1% по весу, и совокупная концентрация всех случайных примесей составляет величину, меньшую или равную 0,4% по весу.
2. Титановый сплав по п.1, состоящий из, в % по весу, от 6,3 до 6,7 алюминия, от 1,5 до 1,9 ванадия, от 1,5 до 1,9 молибдена, от 0,34 до 0,35 кремния, от 0,18 до 0,21 кислорода, от 0,16 до 0,2 железа, от 0,02 до 0,05 углерода, остальное количество составляет титан со случайными примесями.
3. Титановый сплав по п.1, в котором содержание алюминия в % по весу составляет 6,5.
4. Титановый сплав по п.1, в котором содержание ванадия в % по весу составляет 1,7.
5. Титановый сплав по п.1, в котором содержание молибдена в % по весу составляет 1,7.
6. Титановый сплав по п.1, в котором содержание кремния в % по весу составляет 0,30.
7. Титановый сплав по п.1, в котором содержание кислорода в % по весу составляет 0,20.
8. Титановый сплав по п.1, в котором содержание железа в % по весу составляет 0,16.
9. Титановый сплав по п.1, в котором содержание углерода в % по весу составляет 0,03.
10. Титановый сплав по п.1, имеющий значение UTS свыше 950 МПа.
11. Титановый сплав по п.1, имеющий предел текучести при растяжении 1000 МПа.
12. Титановый сплав по п.1, имеющий относительное удлинение по меньшей мере 10%.
13. Титановый сплав по п.1, имеющий уменьшение поперечного сечения (RA) по меньшей мере 25%.
eq
eq
14. Титановый сплав по п.1, характеризующийся молибденовым эквивалентом (Mo) от 2,6 до 4,0, причем молибденовый эквивалент определяется как: Mo=Mo+0,67V+2,9Fe.
eq
eq
15. Титановый сплав по п.1, характеризующийся алюминиевым эквивалентом (Al) от 10,6 до 12,9, причем алюминиевый эквивалент определяется как: Al=Al+27О.
16. Титановый сплав по п.1, где сплав имеет значение UTS по меньшей мере 1103 Мпа (160 ksi), относительное удлинение по меньшей мере 10% и значение V50 при баллистическом испытании по меньшей мере на 24 м/сек (80 фут/сек) выше, чем значение V50 при баллистическом испытании, измеренное для сплава Ti 6-4 при тестировании плиты толщиной 15,7 мм (0,62 дюйма) при использовании стального поражающего элемента типа «осколочный имитатор» с диаметром 12,7 мм.
17. Деталь самолета, включающая титановый сплав по п.1.
18. Лопасть компрессора, включающая титановый сплав по п.1.
19. Титановый сплав, состоящий из, в % по весу, около 6,5 алюминия, около 1,7 ванадия, около 1,7 молибдена, около 0,36 кремния, около 0,20 кислорода, около 0,16 железа, около 0,03 углерода, и остальное количество составляет титан со случайными примесями.
20. Титановый сплав по п.19, где сплав имеет значение UTS по меньшей мере 1103 Мпа (160 ksi), относительное удлинение по меньшей мере 10% и значение V50 при баллистическом испытании по меньшей мере на 24 м/сек (80 фут/сек) выше, чем значение V50 при баллистическом испытании, измеренное для сплава Ti 6-4 при тестировании плиты толщиной 15,7 мм (0,62 дюйма) при использовании стального поражающего элемента типа «осколочный имитатор» с диаметром 12,7 мм.